(57)【要約】【課題】高記録密度特性に優れ、かつ、耐久性においても信頼性の高い磁気記録媒体を提供する。【解決手段】磁性層の厚さが１００ｎｍ未満であり、磁性粉末の形状が略粒状で、磁性層に含まれるカーボンブラックの平均粒子径をＤｃ、磁性層の厚さをＤｍとした時に、０．５≦Ｄｃ／Ｄｍ≦１．０の関係を満たす構成とする。【選択図】図３
2006120261.tif 000002
【特許請求の範囲】
【請求項１】
非磁性支持体上に、少なくとも磁性粉末とカーボンブラックとを含む磁性層を有する磁気記録媒体において、前記磁性層の厚さが１００ｎｍ未満であり、前記磁性粉末の形状が略粒状で、前記カーボンブラックの平均粒子径をＤｃ、前記磁性層の厚さをＤｍとした時に、０．５≦Ｄｃ／Ｄｍ≦１．０の関係を満たすことを特徴とする磁気記録媒体。
【発明の詳細な説明】
【技術分野】
【０００１】
本発明は、高記録密度特性に優れ、エラーの少ない塗布型の磁気記録媒体に関する。
【背景技術】
【０００２】
磁気記録媒体は、オーディオテープ、ビデオテープ、コンピュータテープ、磁気ディスク、磁気カードなど種々の用途があるが、特にデータバックアップ用テープの分野では、バックアップの対象となるハードディスクの大容量化にともない、１巻当たり数１００ＧＢ以上の記録容量を持つ磁気テープが商品化されている。また、今後１ＴＢを超える大容量バックアップテープが提案されており、その高記録密度化は不可欠である。
【０００３】
このような高記録密度化に対応した磁気テープを製造するにあたっては、磁性粉末（以下、磁性粒子ともいう）の微粒子化（以下、微粉末化ともいう）とそれらの塗膜中への高密度充填化、塗膜の平滑化、磁性層の薄層化に関する高度な技術が用いられている。
【０００４】
磁性粉末の改良に関しては、主として、短波長記録に対応するために、微粒子化とともに、磁気特性の改善が図られており、平均粒子径が１００ｎｍ以下の針状の金属磁性粉末（特許文献１）、５０ｎｍ以下の板状の六方晶フェライト磁性粉末（特許文献２）、５０ｎｍ以下の球状ないし楕円状の希土類−窒化鉄磁性粉末（特許文献３）を用いた磁気記録媒体が提案されている。また、短波長記録時の減磁による出力低下を防止するために、年々、高保磁力化が図られている。
【０００５】
一方、磁気記録媒体の製造技術の改良に関しては、近年の高記録密度化に伴い、記録波長が短波長化されているため、最上層磁性層（磁性層が一層しか設けられていない場合には、以下、単に磁性層ともいう）の厚さが厚いと、従来それほど問題とならなかった記録再生時の自己減磁損失や磁性層の厚さに起因する厚み損失の影響が大きくなり、出力が減少する問題が大きくなってきた。そのため、最上層磁性層の厚さを低減することが必要となってきている。
【０００６】
最上層磁性層の厚さを低減すると、磁性層からの漏れ磁束の微弱化と、非磁性支持体の表面粗さの影響が磁性層表面に大きく反映し、磁性層の表面性を劣化させやすいという問題がある。また、磁性層単層のみを薄層化する場合、磁性塗料の固形分濃度を低下させるか、塗布量を低減する方法が考えられるが、これらの手法によっては、塗布時の欠陥や磁性粉末の充填性が向上せず、また塗膜強度を弱めるという問題がある。
【０００７】
このため、媒体製造技術の改良により最上層磁性層を薄層化する場合、非磁性支持体と磁性層との間に下塗層（以下、下層とも言う）を設け、該下塗層が湿潤状態にあるうちに最上層磁性層を塗布する、いわゆる同時重層塗布方式が提案されている（例えば特許文献４）。
【０００８】
磁性層からの漏れ磁束の極微弱化に対しては、これらの磁気記録媒体を使用するシステムにおいては、高感度なＭＲ（磁気抵抗効果）型ヘッドを再生ヘッドに用いたものが主流になりつつある。ＭＲ型ヘッドは、誘導コイルを持たないために機器ノイズが小さく、磁気記録媒体のノイズを小さくすることで優れたＣ／Ｎを得ることが可能になる。ところが、このＭＲヘッドは磁気誘導型ではあまり問題にならなかった磁性層表面の微小な凹凸とＭＲ素子との衝突によりノイズ（サーマルノイズ）が発生しやすいため、従来以上に磁性層表面の粗さを制御する必要がある。
【０００９】
【特許文献１】特開２００４−５７９２号公報
【特許文献２】特開２００４−３０８２８号公報
【特許文献３】ＷＯ０３／０７９３３２Ａ１パンフレット
【特許文献４】特開平５−１９７９４６号公報
【発明の開示】
【発明が解決しようとする課題】
【００１０】
前述したような、短波長記録に対応させるべく薄層化された磁性層に、高記録密度特性と耐久性を併せて付与するためには、塗膜の平滑化や下層からの潤滑剤の供給だけではなく、磁性層中に含まれる各種の研磨剤やカーボンブラックによる塗膜表面の形状制御が重要になる。
【００１１】
しかし、特許文献１ないし特許文献３に開示されている磁気記録媒体においては、かかる塗膜表面の形状制御が不十分で、微粒子磁性粉末を用いて、高記録密度特性と耐久性を十分達成しているとはいい難かった。
【００１２】
本発明は、上記課題を達成するためになされたものであり、例えばテープ１巻当たり１ＴＢ以上の記録容量に対応しうる高記録密度特性に優れ、かつ、耐久性においても信頼性の高い磁気テープを提供することを目的としている。
【課題を解決するための手段】
【００１３】
本発明者らは、鋭意検討した結果、上記の目的を達成するため、非磁性支持体上に、少なくとも磁性粉末とカーボンブラックとを含む磁性層を有する磁気記録媒体において、次のように構成することにより上記目的が達成できることを見出し、本発明を為すに至った。
【００１４】
すなわち、前記磁性層の厚さが１００ｎｍ未満であり、前記磁性粉末の形状が略粒状で、前記カーボンブラックの平均粒子径をＤｃ、前記磁性層の厚さをＤｍとした時に、０．５≦Ｄｃ／Ｄｍ≦１．０の関係を満たす構成とする。
【発明の効果】
【００１５】
磁性層が薄層化され、磁性粉末の形状、磁性層の厚さに対するカーボンブラックの平均粒子径が好ましい範囲に制御されているので、高記録密度特性と耐久性を併せ持った磁気記録媒体が得られる。
【発明を実施するための最良の形態】
【００１６】
短波長記録の際の自己減磁損失や再生波形の分解能を向上させるためには、最上層の磁性層の厚さを小さくすることが好ましい。磁性層の厚さは、１０ｎｍ以上、１００ｎｍ未満であることが好ましく、８０ｎｍ以下であることがより好ましい。磁性層の厚さが１０ｎｍ未満であると得られる出力が小さくなり過ぎたり均一な磁性層を塗布し難い場合があり、１００ｎｍ以上になると自己減磁や厚み損失が大きくなりすぎて短波長記録再生特性が悪くなるからである。
【００１７】
ＭＲヘッドを再生ヘッドに使用する記録再生装置においては、磁気記録媒体のノイズを小さくすることが大きな課題である。そのためには磁性層の塗膜の単位体積中に含まれる磁性粉末粒子の数をできるだけ多くすることが必要となる。そのためには磁性粉末の粒子径を小さくして、粒子体積を小さくすると共に、磁性粉末粒子の充填性を大きくすることで、単位体積中に含まれる磁性粉末粒子の数を多くするとことが好ましい。
【００１８】
磁性粉末の形状は、従来、針状、板状が一般的であったが、近年球状（粒状）のものも提案されている（特許文献３）。磁気記録媒体の磁性塗膜を形成する際に、一般に磁性粉末を記録方向に配向させる工程が設けられ、これにより再生出力を大きくしている。配向工程で磁性粉末を配向させても、完全に配向させるのは困難で、ある割合の磁性粉末は、配向せずに残る。針状、板状など形状異方性のある磁性粉末を使用した場合、この未配向磁性粉が充填性を低下させるので、前述したノイズの低減には障害となる場合がある。球状の磁性粉末の場合は、未配向磁性粉末があっても充填構造の乱れは生じないので充填度の高い塗膜が得られる。
【００１９】
本発明者らの検討によれば、前述の観点から、針状磁性粉末や板状磁性粉であっても針状比（長軸長／短軸長）や板状比（板径／板厚さ）は小さい方が好ましく、１に近づくと粒状粉と同様の効果が得られる。本発明者らの検討の結果、強磁性鉄系金属磁性粉末のような針状磁性粉末では、針状比は３未満が好ましく、六方晶バリウムフエライト磁性粉末のような板状磁性粉末では、板状比は３未満が好ましく、２未満がより好ましく、１．５以下がさらに好ましく、１．５未満が最も好ましいことがわかった。本発明では、これらの針状比や板状比の小さな形状異方性磁性粉末と、軸比が２未満、より好ましくは１．５以下、さらに好ましくは１．５未満の粒状磁性粉末とを略粒状磁性粉末と以下称する。
【００２０】
また、前述したように磁性層が薄層化されると、その表面粗さの制御が今まで以上に重要になってくる。磁性層には、従来より、導電性の改良、走行性の向上のために、カーボンブラックが用いられてきた。
【００２１】
本発明者らは、磁性層が薄層化され、磁性層厚さが、カーボンブラックの粒子径に近づいてきた場合の、カーボンブラック粒子の挙動について検討した結果、カーボンブラック粒子は他の非磁性粉末粒子に比較して比重が小さいために、磁性層に含まれる他の非磁性粉末粒子よりも、磁性層表面に突出する傾向が大きく、従来、磁性層厚さが、カーボンブラックの粒子径よりもかなり大きかった場合には、あまり問題とされていなかったカーボンブラックの粒子径が、磁性層の厚さが小さくなるにつれて、他の非磁性粉末にも増して、磁性層の表面形状に大きく影響してくることを見出した。
【００２２】
さらに、磁性層の厚さをＤｍ、磁性層に含まれるカーボンブラックの平均粒子径をＤｃとした時に、ＤｍとＤｃとが下記の関係を満たすと、高密度記録特性と耐久性に優れ、特に、サーマルノイズの小さな磁気記録媒体が得られることを見出した。すなわち、Ｄｍは１００ｎｍ未満であって、ＤｍとＤｃとが、０．５≦Ｄｃ／Ｄｍ≦１．０の関係を満たすことが好ましい。Ｄｃ／Ｄｍが１．０を超えるとカーボンブラック粒子による突起が大きくなり、ＭＲヘッドとのスペーシングが大きくなって、出力が小さくなったり、サーマルノイズが大きくなったりする。Ｄｃ／Ｄｍが０．５未満になるとカーボンブラック粒子による磁性層の低摩擦化効果が低下して、摩擦が大きくなったり、走行耐久性が低下したりする。
ここでいうカーボンブラックの平均粒子径とは、磁性層の断面を走査型電子顕微鏡（ＳＥＭ）を用いて、倍率２０万倍で観察し、カーボンブラックの一次粒子径５０個を測定し求めた数平均粒子径である。
【００２３】
以下、本発明の他の構成要素について、さらに詳述する。
＜磁性層＞
磁性層の厚さは、１００ｎｍ未満が好ましく、１０ｎｍ以上１００ｎｍ未満がより好ましい。１００ｎｍを超えると自己減磁や厚み損失が大きくなりすぎ、短波長記録再生特性が悪くなるからである。また、１０ｎｍ未満では得られる出力が小さくなったり、均一な磁性層を塗布し難い場合がある。
【００２４】
磁性層の保磁力は、１６０〜４００ｋＡ／ｍが好ましく、２００〜３５０ｋＡ／ｍがより好ましく、２２０〜３２０ｋＡ／ｍがさらに好ましい。この範囲が好ましいのは、１６０ｋＡ／ｍ未満では記録波長を短くすると反磁界減磁で出力低下が起こったり、４００ｋＡ／ｍを超えると磁気ヘッドによる記録が困難になる場合があるためである。
【００２５】
磁性層に用いる結合剤（バインダ樹脂）には、塩化ビニル樹脂、塩化ビニル−酢酸ビニル共重合体樹脂、塩化ビニル−ビニルアルコール共重合体樹脂、塩化ビニル−酢酸ビニル−ビニルアルコール共重合体樹脂、塩化ビニル−酢酸ビニル−無水マレイン酸共重合体樹脂、塩化ビニル−水酸基含有アルキルアクリレート共重合体樹脂、ニトロセルロースなどのセルロース系樹脂の中から選ばれる少なくとも１種と、ポリウレタン樹脂とを組み合わせたものなどがある。中でも、塩化ビニル−水酸基含有アルキルアクリレート共重合体樹脂とポリウレタン樹脂を併用するのが好ましい。
【００２６】
ポリウレタン樹脂には、ポリエステルポリウレタン樹脂、ポリエーテルポリウレタン樹脂、ポリエーテルポリエステルポリウレタン樹脂、ポリカーボネートポリウレタン樹脂、ポリエステルポリカーボネートポリウレタン樹脂などがある。
【００２７】
バインダ樹脂には、官能基として、−ＣＯＯＨ、−ＳＯ3 Ｍ、−ＯＳＯ3 Ｍ、−Ｐ＝Ｏ（ＯＭ）3 、−Ｏ−Ｐ＝Ｏ（ＯＭ）2 〔これらの式中、Ｍは水素原子、アルカリ金属塩基またはアミン塩を示す〕、−ＯＨ、−ＮＲ1 Ｒ2 、−Ｎ＋Ｒ3 Ｒ4 Ｒ5 〔これらの式中、Ｒ1 ，Ｒ2 ，Ｒ3 ，Ｒ4 ，Ｒ5 は水素または炭化水素基を示す〕、エポキシ基などを持つウレタン樹脂などの高分子が、とくに好ましい。
【００２８】
このようなバインダ樹脂が好ましい理由は、磁性粉末などの分散性が向上するためである。２種以上の樹脂を併用する場合には、官能基の極性を一致させるのが好ましく、中でも、−ＳＯ3 Ｍ基同士の組み合わせとするのが好ましい。
【００２９】
磁性層において、上記の結合剤（バインダ樹脂）は、磁性粉末１００重量部に対して、通常７〜５０重量部、好ましくは１０〜３５重量部の割合で用いられる。とくに、バインダ樹脂として、塩化ビニル系樹脂５〜３０重量部と、ポリウレタン樹脂２〜２０重量部とを、複合して用いるのが最も好ましい。
【００３０】
また、上記のバインダ樹脂とともに、バインダ樹脂中に含まれる官能基などと結合させて架橋する熱硬化性の架橋剤を併用するのが好ましい。
架橋剤としては、トリレンジイソシアネート、ヘキサメチレンジイソシアネート、イソホロンジイソシアネートなどや、これらのイソシアネート類とトリメチロールプロパンなどの水酸基を複数個有するものとの反応生成物、上記イソシアネート類の縮合生成物などの各種のポリイソシアネートが好ましく用いられる。
これらの架橋剤は、バインダ樹脂１００重量部あたり、通常１〜３０重量部、好ましくは５〜２０重量部の割合で用いられる。下塗層上にウエット・オン・ウエットで磁性層を塗布する場合には、下塗塗料からある程度のポリイソシアネートが拡散供給されるので、ポリイソシアネートを併用しなくても磁性層はある程度架橋される。
【００３１】
上記した熱硬化性のバインダ樹脂の代わりに、放射線硬化性樹脂を用いてもよい。放射線硬化性樹脂には、上記の熱硬化性樹脂をアクリル変性して放射線感応性二重結合を持たせたものや、アクリルモノマー、アクリルオリゴマーが用いられる。
【００３２】
磁性層中に含ませる磁性粉末の平均粒子径は、５ｎｍ以上３０ｎｍ以下の範囲にあるのが好ましく、１０ｎｍ以上がより好ましい。また、２５ｎｍ以下がより好ましく、２０ｎｍ以下がさらに好ましい。この範囲が好ましいのは、平均粒子径が５ｎｍ未満では、粒子の表面エネルギーが大きくなって分散が困難になる場合があり、平均粒子径が３０ｎｍを超えるとノイズが大きくなる傾向にあるためである。
【００３３】
このような磁性粉末には、強磁性鉄系金属磁性粉末、窒化鉄系磁性粉末、六方晶Ｂａ−フエライト磁性粉末などが好ましく用いられる。
【００３４】
強磁性鉄系金属磁性粉末には、Ｍｎ、Ｚｎ、Ｎｉ、Ｃｕ、Ｃｏなどの遷移金属を合金として含ませてもよい。その中でも、Ｃｏ、Ｎｉが好ましく、とくにＣｏは飽和磁化を最も向上できるので、好ましい。上記の遷移金属元素の量としては、鉄に対して、５〜５０原子％とするのが好ましく、１０〜３０原子％とするのがより好ましい。
【００３５】
また、イツトリウム、セリウム、イツテルビウム、セシウム、プラセオジム、サマリウム、ランタン、ユ―ロピウム、ネオジム、テルビウムなどから選ばれる少なくとも１種の希土類元素を含ませてもよい。その中でも、セリウム、ネオジムとサマリウム、テルビウム、イツトリウムを用いたときに、高い保磁力が得られるので、好ましい。希土類元素の量は、鉄に対して０．２〜２０原子％、好ましくは０．３〜１５原子％、より好ましくは０．５〜１０原子％である。
【００３６】
強磁性鉄系金属磁性粉末は、通常、針状、紡錘状、米粒状であるが、平均粒子径（長軸径）が１０ｎｍ以上３０ｎｍ以下であるのが好ましい。平均粒子径が１０ｎｍ未満であると、保磁力が好ましい範囲からはずれたり、比表面積が大きくなるため、分散が不安定になったりし、好ましい記録再生特性が得られない場合があるためである。平均粒子径が３０ｎｍを超えると、粒子の大きさに基づく粒子ノイズが大きくなる。強磁性鉄系金属磁性粉末の軸比（長軸径／短軸径）は１以上３未満が好ましい。この範囲が好ましいのは、磁場配向したときの塗膜の充填度が低下しないからである。
【００３７】
窒化鉄系磁性粉末は，公知のものを用いることができる。その形状としては、球状、略球状、楕円体状、略楕円体状、立方体形状など多面体状、略多面体状のものを用いることができる。平均粒子径は３０ｎｍ以下が好ましく、２０ｎｍ以下がより好ましい。磁性粉末の軸比は１以上２未満が好ましく、１．５以下がより好ましく、１．５未満がさらに好ましい。
【００３８】
中でも、希土類元素、アルミニウム、珪素、ジルコニウム、チタンなどのように、その酸化物が６００℃以下の水素還元により還元されない元素（とくに、希土類元素、アルミニウム、珪素）の少なくとも一つを外層部分に主体的に含有し、鉄または鉄を主体とする遷移金属の窒化物（とくに、Ｆｅ16Ｎ2 またはＦｅの一部を遷移金属で置換したもの）をコアー部分に主体的に含有する窒化鉄系磁性粉末は、２００ｋＡ／ｍ以上の保磁力を得やすいため、好ましく用いられる。
【００３９】
強磁性鉄系金属磁性粉末または窒化鉄系磁性粉末の保磁力は、１６０〜４００ｋＡ／ｍであるのが好ましく、２００〜３５０ｋＡ／ｍであるのがより好ましい。飽和磁化量は６０〜２００Ａ・ｍ2 ／kg（６０〜２００ｅｍｕ／ｇ）であるのが好ましく、８０〜１８０Ａ・ｍ2 ／kg（８０〜１８０ｅｍｕ／ｇ）であるのがより好ましい。
【００４０】
また、これらの強磁性粉末のＢＥＴ比表面積としては、３５ｍ2 ／ｇ以上であるのが好ましく、４０ｍ2 ／ｇ以上であるのがより好ましく、５０ｍ2 ／ｇ以上であるのが最も好ましい。通常は、１００ｍ2 ／ｇ以下であるのがよい。
【００４１】
六方晶Ｂａ−フエライト磁性粉末の保磁力は、１６０〜４００ｋＡ／ｍであるのが好ましく、２００〜３５０ｋＡ／ｍであるのがより好ましい。飽和磁化量は、４０〜６０Ａ・ｍ2 ／ｋｇ（４０〜６０ｅｍｕ／ｇ）であるのが好ましい。
【００４２】
六方晶Ｂａ−フエライト磁性粉末の粒径（板面方向の大きさ）は、１０ｎｍ以上３０ｎｍ未満が好ましい。また、２５ｎｍ以下がより好ましく、２０ｎｍ以下がさらに好ましい。上記粒径が１０ｎｍ未満となると、粒子の表面エネルギーが増大するため、塗料中への分散が困難になる場合があり、３０ｎｍを超えると、粒子の大きさに基づく粒子ノイズが大きくなる傾向にあるためである。
【００４３】
また、六方晶Ｂａ−フエライト磁性粉末の板状比（板径／板厚）としては、１以上３未満が好ましく、１以上２以下がより好ましく、１以上１．５以下がさらに好ましく、１以上１．５未満が最も好ましい。また、六方晶Ｂａ−フエライト磁性粉末のＢＥＴ比表面積は、１〜１００ｍ2 ／ｇであるのが好ましい。
【００４４】
また、磁性粉末の分散性向上のために、上記の強磁性鉄系金属磁性粉末、窒化鉄磁性粉末または六方晶Ｂａ−フエライト磁性粉末を、Ａｌ，Ｓｉ，Ｐ，Ｙ，Ｚｒ化合物またはこれらの酸化物で表面処理して使用してもかまわない。
【００４５】
磁性層に含ませる磁性粉末には、上記の好ましい各磁性粉末のうち、とくに大きい保磁力が得られる窒化鉄系磁性粉末、六方晶Ｂａ−フエライト磁性粉末がより好ましく、さらに大きな飽和磁化量が得られる窒化鉄系磁性粉末が最も好ましい。
【００４６】
なお、これらの磁性粉末の磁気特性は、いずれも、試料振動形磁束計で外部磁場１２７３．３ｋＡ／ｍ（１６ｋＯｅ）での測定値をいうものである。
【００４７】
また、これらの磁性粉末の平均粒子径は、走査型電子顕微鏡（ＳＥＭ）にて２０万倍で撮影した写真から各粒子の最大径（針状粉では長軸径、板状粉では板径）を実測し、５０個の数平均値により求めたものである。
【００４８】
本発明の磁気記録媒体においては、磁性層中に、導電性向上と表面潤滑性向上を目的に従来公知のカーボンブラックを添加する。カーボンブラックとしては、アセチレンブラック、ファーネスブラック、サーマルブラックなどを使用できる。
【００４９】
カーボンブラックとしては、上述のように、カーボンブラックの平均粒子径をＤｃ、磁性層の厚さをＤｍ（１００ｎｍ未満）とした時に、０．５≦Ｄｃ／Ｄｍ≦１．０の関係を満たすものが使用される。また、必要により、上述の関係を満たすカーボンブラックより平均粒子径の小さなカーボンブラックを用いてもかまわない。
【００５０】
また、磁性層中には、必要に応じて、カーボンブラック以外の非磁性粉末を添加してもよい。磁性層中に含ませる、カーボンブラック以外の非磁性粉末は、平均粒子径が１５０ｎｍ未満であるのが好ましく、１００ｎｍ未満がより好ましく、磁性層の厚さ以下であることが最も好ましい。非磁性粉末には、好ましくは、α−アルミナ、β−アルミナ、炭化ケイ素、酸化クロム、酸化セリウム、α−酸化鉄、コランダム、人造ダイアモンド、窒化珪素、炭化珪素、チタンカーバイト、酸化チタン、二酸化珪素、窒化ホウ素など、主としてモース硬度が６以上のものが、単独でまたは組み合わせて用いられる。
【００５１】
また、耐久性向上の効果が得られるものであれば、炭酸カルシウム、硫酸バリウムなどの金属塩類粉末、ベンゾグアナミン、架橋ポリスチレン、ポリエチレン、シリコン樹脂、ポリテトラフルオロエチレンなどの有機溶剤に不溶の有機粉末など、従来公知の非磁性粉末を広く用いることができる。
【００５２】
本発明の磁気記録媒体において、非磁性粉末の添加量は、磁気記録媒体の耐久性やヘッド研磨量の要求仕様に応じて、適宜選択すればよく、通常は、磁性粉末に対して、２〜２０重量％であるのが好ましい。
【００５３】
＜非磁性支持体＞
磁性支持体の厚さは、用途によって異なるが、通常、１．５〜１１．０μｍのものが使用される。より好ましくは２．０〜７．０μｍ、最も好ましくは２．０〜６．０μｍである。この範囲の厚さの非磁性支持体が使用されるのは、１．５μｍ未満では製膜が難しく、またテープ強度が小さくなり、１１．０μｍを超えるとテープ全厚が厚くなり、テープ１巻当りの記録容量が小さくなるためである。
【００５４】
非磁性支持体の長手方向のヤング率は、５．８ＧＰａ（５９０ｋｇ／mm２）以上が好ましく、７．１ＧＰａ（７２０ｋｇ／mm２）以上がより好ましく、７．８ＧＰａ（８００ｋｇ／mm２）以上が最も好ましい。非磁性支持体の長手方向のヤング率が５．８ＧＰａ（５９０ｋｇ／mm２）以上がよいのは、長手方向のヤング率５．８ＧＰａ（５９０ｋｇ／mm２）未満では、テープ走行が不安定になるためである。
【００５５】
また、ヘリキャルスキャンタイプでは、長手方向のヤング率（ＭＤ）／幅方向のヤング率（ＴＤ）が０．６０〜０．８０の範囲が好ましく、０．６５〜０．７５の範囲がより好ましい。上記範囲がよいのは、０．６０未満または０．８０を超えると、そのメカニズムについては現在のところ不明であるが、磁気ヘッドのトラックの入り側から出側間の出力
のばらつき（フラットネス）が大きくなるためである。
【００５６】
このばらつきは長手方向のヤング率／幅方向のヤング率が０．７０付近で最小になる。さらに、リニアレコーディングタイプでは、長手方向のヤング率／幅方向のヤング率は、その理由は明らかではないが、０．７０〜１．３０が好ましい。
【００５７】
非磁性支持体の幅方向の温度膨張係数は、−１０〜１０×１０−６、湿度膨張係数は、０〜１０×１０−６が好ましい。この範囲が好ましいのは、この範囲をはずれると、温度・湿度の変化によりオフトラックが生じ、エラーレートが大きくなる場合があるからである。
【００５８】
上記したような特性をすべて満足する非磁性支持体としては、二軸延伸のポリエチレンテレフタレートフイルム、ポリエチレンナフタレートフイルム、芳香族ポリアミドフィルム、芳香族ポリイミドフィルムなどが挙げられる。
【００５９】
＜下塗層＞
本発明においては、磁性層の厚さが１００ｎｍ未満と薄いので、磁性層の平滑性を高くして、短波長記録特性を向上させるため、下塗層を設けるのが好ましい。
【００６０】
下塗層の厚さは、０．２μｍ以上１．０μｍ未満が好ましく、０．８μｍ以下がより好ましい。この範囲が好ましいのは、０．２μｍ未満では、磁性層の厚さむらの低減効果、耐久性の向上効果が小さくなり、また１．０μｍ以上になると、磁気テープの全厚が厚くなりすぎ、テープ１巻当りの記録容量が小さくなるためである。
【００６１】
下塗層に使用する非磁性粉末には、酸化チタン、酸化鉄、酸化アルミニウムなどがあるが、酸化鉄単独または酸化鉄と酸化アルミニウムの混合系が好ましく使用される。非磁性粉末の粒子形状は、球状、板状、針状、紡錘状のいずれでもよいが、針状、紡錘状の場合は、通常、長軸長５０〜２００ｎｍ、短軸長５〜１００ｎｍのものが好ましい。また、粒状の場合は粒径５〜２００ｎｍ、より好ましくは５〜１００ｎｍのものが使用される。
【００６２】
このような非磁性粉末を主として、必要により粒子径０．０１〜０．１μｍのカーボンブラック、上述の粒子径の針状または粒状の酸化アルミニウムを補助的に含有させることが多い。下塗層を平滑にかつ厚みムラを少なく塗布するには、上記の非磁性粉末およびカーボンブラックは粒度分布がシャープなものを用いるのがとくに好ましい。
【００６３】
下塗層には、磁気記録媒体の温度・湿度膨張係数の低減と、上層磁性層の平滑性向上のために、平均粒子径１０〜１００ｎｍの非磁性板状粉末を添加するのが好ましい。非磁性板状粉末の成分には、セリウムなどの希土類元素、ジルコニウム、珪素、チタン、マンガン、鉄などの元素の酸化物または複合酸化物が用いられる。
【００６４】
導電性改良の目的で、平均粒子径１０〜１００ｎｍのグラファイトのような板状炭素性粉末や平均粒子径１０〜１００ｎｍの板状ＩＴＯ（インジウム、スズ複合酸化物）粉末などを添加してもよい。前記の非磁性板状粉末を添加することで、膜厚の均一性、表面平滑性、剛性、寸法安定性が改善される。なお、下塗層に使用する結合剤（バインダ樹脂）としては、後記の磁性層と同様のものを用いることができる。
なお、磁性粉末を含む下塗層も排除するものではない。
【００６５】
＜潤滑剤＞
磁性層、下塗層には、磁性層、下塗層に含まれるそれぞれの全粉体に対して、０．５〜３．０重量％の脂肪酸アミドを含有させるのが好ましく、また０．５〜５．０重量％の高級脂肪酸を含有させるのが好ましく、さらに０．２〜３．０重量％の高級脂肪酸エステルを含有させるのが好ましい。
【００６６】
上記範囲の脂肪酸アミドの添加が好ましいのは、０．５重量％未満ではヘッド／磁性層界面での直接の接触が起こりやすく焼付き防止効果が小さく、３．０重量％を超えるとブリードアウトしてドロップアウトなどの欠陥が発生するおそれがあるからである。また、上記範囲の高級脂肪酸の添加が好ましいのは、０．５重量％未満では摩擦係数低減効果が小さく、５．０重量％を超えると下塗層が可塑化して強靭性が失われるおそれがあるからである。さらに、上記範囲の高級脂肪酸エステルの添加が好ましいのは、０．２重量％未満では摩擦係数低減効果が小さく、３．０重量％を超えると磁性層への移入量が多すぎるため、テープとヘッドが貼り付くなどの副作用を生じるおそれがあるからである。
【００６７】
高級脂肪酸としては、炭素数１０以上の脂肪酸を用いるのが好ましく、高級脂肪酸エステルは上記高級脂肪酸のエステルを用いるのが好ましい。炭素数１０以上の脂肪酸には、直鎖、分岐、シス・トランスなどの異性体のいずれでもよいが、潤滑性能にすぐれる直鎖型が好ましい。このような脂肪酸としては、たとえば、ラウリン酸、ミリスチン酸、ステアリン酸、パルミチン酸、ベヘン酸、オレイン酸、リノール酸などが挙げられる。これらの中でも、ミリスチン酸、ステアリン酸、パルミチン酸などが好ましい。
【００６８】
なお、磁性層の潤滑剤と下塗層の潤滑剤の相互移動を排除するものではなく、潤滑剤が下塗層に含まれる場合には、磁性層に潤滑剤を含ませなくてもよい。また、逆に磁性層に含ませるだけで効果が発現する場合には、下塗層に含ませなくてもよい。
【００６９】
また、下塗層、磁性層に潤滑剤を含ませるには、各層形成用の塗料中に潤滑剤を添加する方法のほか、下塗層、磁性層の形成後に、潤滑剤または潤滑剤を含む溶液を浸漬ないし噴霧する方法など、種々の方法を採用することができる。
【００７０】
＜分散剤＞
下塗層や磁性層に含まれる非磁性粉末やカーボンブラック、磁性粉末は、結合剤（バインダ樹脂）との分散性を良くするため、適宜の分散剤で表面処理することができる。また、上記各粉体を含む下塗層、磁性層を形成するための塗料中に適宜の分散剤を添加してもよい。分散剤としては、リン酸系分散剤、カルボン酸系分散剤、アミン系分散剤、キレート剤、各種シランカップリング剤などが好適なものとして用いられる。これらの分散剤は、混練前処理工程、混練工程や初期分散工程の後に配合するのが好ましい。リン酸系分散剤としては、リン酸モノメチル、リン酸ジメチル、リン酸モノエチル、リン酸ジエチルなどのアルキルリン酸エステル類、フエニルホスホン酸、モノオクチルフエニルホスホン酸などの芳香族リン酸類などが挙げられ、市販品として、東邦化学製の「ＧＡＲＦＡＣ ＲＳ４１０」、城北化学工業製の「ＪＰ−５０２」、「ＪＰ−５０４」、「ＪＰ−５０８」などを用いることができる。また、カルボン酸系分散剤としては、炭素数１２〜１８個の脂肪酸、具体的には、カプリル酸、カプリン酸、ラウリン酸、ミリスチン酸、パルミチン酸、ステアリン酸、ベヘン酸、オレイン酸、エライジン酸、リノール酸、リノレン酸、ステアリン酸などが用いられる。また、上記脂肪酸のアルカリ金属またはアルカリ土類金属からなる金属石けん、上記脂肪酸のアミド、上記脂肪酸のエステルまたはこれにフッ素を含ませた化合物、ポリアルキレンオキサイドアルキルリン酸エステル、レシチン、トリアルキルポリオレフィンオキシ第四級アンモニウム塩（アルキルは炭素数１〜５個、オレフィンはエチレン、プロピレンなど）、硫酸塩、スルホン酸塩、りん酸塩、銅フタロシアニン、安息香酸、フタル酸、テトラカルボキシルナフタレン、ジカルボキシルナフタレン、炭素数１２〜２２の脂肪酸などが挙げられる。アミン系分散剤としては炭素数８〜２２の脂肪族アミン、芳香族アミン、アルカノールアミン、アルコキシアルキルアミン等がある。さらに、キレ―ト剤としては、１，１０−フエナントロリン、ＥＤＴＡ、ジメチルグリオキシム、アセチルアセトン、グリシン、ジチアゾン、ニトリロ三酢酸などが挙げられる。これらは、単独でも組み合わせて使用してもよい。
【００７１】
分散剤は、いずれの層においても結合剤１００重量部に対して通常、０．５〜２０重量部の範囲で添加される。
【００７２】
＜バックコート層＞
本発明の磁気記録媒体を構成する非磁性支持体の他方の面（磁性層が形成されている面とは反対側の面）には、走行性の向上等を目的としてバック層を設けることができる。バック層は、蒸着、スパッタ、ＣＶＤ、塗布によって形成されるが、おもにカーボンブラックとバインダ樹脂とからなるバックコート層が一般的である。
【００７３】
バックコート層に磁性があると磁性層の磁気信号が乱れる場合があるので、通常、バックコート層は非磁性である。バックコート層の厚さは、０．２〜０．８μｍが好ましい。この範囲が良いのは、０．２μｍ未満では、走行性向上効果が不十分で、０．８μｍを超えるとテープ全厚が厚くなり、１巻当たりの記録容量が小さくなるためである。また、中心線平均表面粗さＲａは、３〜８ｎｍが好ましく、４〜７ｎｍがより好ましい。
【００７４】
バックコート層に含ませるカーボンブラックには、アセチレンブラック、ファーネスブラック、サーマルブラックなどを使用することができる。通常、小粒子径カーボンブラックと大粒子径カーボンブラックとを併用するのが望ましい。小粒子径カーボンブラックと大粒子径カーボンブラックとの合計の添加量は、無機粉体重量を基準にして、６０〜９８重量％が好ましく、７０〜９５重量％がより好ましい。
【００７５】
小粒子径カーボンブラックとしては、平均粒子径５〜２００ｎｍのものが好ましく、平均粒子径１０〜１００ｎｍのものがより好ましい。この範囲が好ましいのは、平均粒子径が小さすぎるとカーボンブラックの分散が難しくなり、また平均粒子径が大きすぎると多量のカーボンブラックを添加する必要があり、いずれの場合も表面が粗くなり、磁性層への裏移り（エンボス）の原因になるからである。
【００７６】
また、大粒子径カーボンブラックとして、上記した小粒子径カーボンブラックの５〜１５重量％、平均粒子径２００〜４００ｎｍの大粒子径カーボンブラックを使用すると、表面も粗くならず、走行性向上効果も大きくなる。
【００７７】
バックコート層には、強度、温度・湿度寸法安定性向上などを目的として、平均粒子径が１０〜１００ｎｍの非磁性板状粉末を添加することができる。
【００７８】
非磁性板状粉末の成分は、酸化アルミニウムに限らず、セリウムなどの希土類元素、ジルコニウム、珪素、チタン、マンガン、鉄などの元素の酸化物または複合酸化物が用いられる。導電性改良の目的で、平均粒子径が１０〜１００ｎｍの板状炭素性粉末や平均粒子径が１０〜１００ｎｍの板状ＩＴＯ粉末などを添加してもよい。
【００７９】
また、必要に応じて、平均粒子径が０．１〜０．６μｍの粒状酸化鉄粉末を添加してもよい。添加量はバックコート層中の全無機粉体の重量を基準にして２〜４０重量％が好ましく、５〜３０重量％がより好ましい。また、平均粒子径が０．１〜０．６μｍのアルミナを添加すると、耐久性がさらに向上するので、好ましい。
【００８０】
バックコート層には、結合剤（バインダ樹脂）として、磁性層や下塗層に用いる樹脂と同じものを使用できる。中でも、摩擦係数を低減し走行性を向上させるため、セルロース系樹脂とポリウレタン系樹脂とを複合して使用するのが望ましい。
【００８１】
バインダ樹脂の使用量は、カーボンブラックと前記無機非磁性粉末との合計量１００重量部に対し、通常４０〜１５０重量部、好ましくは５０〜１２０重量部、より好ましくは６０〜１１０重量部、さらに好ましくは７０〜１１０重量部である。
【００８２】
バインダ樹脂が過少では、バックコート層の強度が不十分となり、過多となると、摩擦係数が高くなりやすい。バインダ樹脂として、セルロース系樹脂を３０〜７０重量部、ポリウレタン系樹脂を２０〜５０重量部使用するのが最も望ましい。
【００８３】
また、上記のバインダ樹脂を硬化させるために、ポリイソシアネート化合物などの架橋剤を用いるのが好ましい。架橋剤の使用量は、バインダ樹脂１００重量部に対して、通常１０〜５０重量部、好ましくは１０〜３５重量部、より好ましくは１０〜３０重量部である。架橋剤の使用量が過少では、バックコート層の塗膜強度が弱くなりやすく、また過多となると、テープドライブの走行系に備えられるガイドローラなど（材質が、たとえば、ＳＵＳ３０４）に対する動摩擦係数が大きくなる。なお、磁性層や下塗層と同様の電子線硬化性樹脂を架橋剤として使用することもできる。
【００８４】
下塗層の厚さが０．５μｍ以下になると、下塗層から供給される潤滑剤成分が不足する場合がある。その場合、バックコート層に潤滑剤を含ませ、バックコート層から磁性層側の表面に潤滑剤を供給するのが望ましい。潤滑剤の種類は、磁性層、下塗層に用いるものと同様のものが用いられる。添加量としては、バックコート層中の全非磁性粉末に対して、０．５〜３．０重量％の脂肪酸アミド、０．２〜３．０重量％の高級脂肪酸エステル、０．５〜５．０重量％の高級脂肪酸を含有させるのが好ましい。
【００８５】
＜有機溶剤＞
磁性塗料、下塗塗料、バックコート塗料に使用する有機溶剤としては、たとえば、メチルエチルケトン、シクロヘキサノン、メチルイソブチルケトンなどのケトン系溶剤、テトラヒドロフラン、ジオキサンなどのエーテル系溶剤、酢酸エチル、酢酸ブチルなどの酢酸エステル系溶剤などが挙げられる。これらの有機溶剤は、単独でまたは混合して使用され、さらにトルエンなどと混合して使用される。
【実施例】
【００８６】
以下に実施例によって本発明を詳しく説明するが、本発明はこれらに限定されるものではない。なお、実施例、比較例の部は重量部を示す。また、実施例および比較例の平均粒子径は、数平均粒子径を示す。
【００８７】
実施例１：
《下塗塗料成分》
（１）
・非磁性板状酸化鉄粉末（平均粒子径：５０ｎｍ）                  ７６部
・カーボンブラック（平均粒子径：２５ｎｍ）                      ２４部
・ステアリン酸                                                ２．０部
・塩化ビニル−ヒドロキシプロピルアクリレート共重合体          ８．８部
（含有−ＳＯ3 Ｎａ基：0.７×１０-4当量／ｇ）
・ポリエステルポリウレタン樹脂                                ４．４部
（Ｔｇ：４０℃、含有−ＳＯ3 Ｎａ基：１×１０-4当量／ｇ）
・シクロヘキサノン                                              ２５部
・メチルエチルケトン                                            ４０部
・トルエン                                                      １０部
（２）
・ステアリン酸                                                    １部
・ステアリン酸ブチル                                              １部
・シクロヘキサノン                                              ７０部
・メチルエチルケトン                                            ５０部
・トルエン                                                      ２０部
（３）
・ポリイソシアネート                                          １．４部
・シクロヘキサノン                                              １０部
・メチルエチルケトン                                            １５部
・トルエン                                                      １０部
【００８８】
《磁性塗料成分》
（１）混練工程
・磁性粉末  （Ｙ−Ｎ−Ｆｅ）                                  １００部
（Ｙ／Ｆｅ：５．５ａｔ％、
Ｎ／Ｆｅ：１１．９ａｔ％
σｓ：１０３Ａ・ｍ２／ｋｇ（１０３ｅｍｕ／ｇ）、
Ｈｃ：２１１．０ｋＡ／ｍ（２６５０Ｏｅ）、
平均粒子径：１７ｎｍ、軸比：１．２）
・塩化ビニル−ヒドロキシプロピルアクリレート共重合体            １３部
（含有−ＳＯ3 Ｎａ基：0.７×１０-4当量／ｇ）
・ポリエステルポリウレタン樹脂（ＰＵ）                        ４．５部
（含有−ＳＯ3 Ｎａ基：1.０×１０-4当量／ｇ）
・粒状アルミナ粉末（平均粒子径：４０ｎｍ）                      １０部
・メチルアシッドホスフェート（ＭＡＰ）                            ２部
・カーボンブラック                                                ３部
（平均粒子径：７５ｎｍ、吸油量７２ｍｌ／１００ｇ）
・テトラヒドロフラン（ＴＨＦ）                                  ２０部
・メチルエチルケトン／シクロヘキサノン（ＭＥＫ／Ａ）              ９部
（２）希釈工程
・パルミチン酸アミド（ＰＡ）                                  １．５部
・ステアリン酸ｎ−ブチル（ＳＢ）                                  １部
・メチルエチルケトン／シクロヘキサノン（ＭＥＫ／Ａ）          ３５０部
（３）配合工程
・ポリイソシアネート                                          １．５部
・メチルエチルケトン／シクロヘキサノン（ＭＥＫ／Ａ）            ２９部
【００８９】
上記の下塗塗料成分において（１）を回分式ニーダで混練したのち、（２）を加えて攪拌の後サンドミルで滞留時間を６０分として分散処理を行い、これに（３）を加え攪拌・濾過した後、下塗塗料（下塗層用塗料）とした。
【００９０】
これとは別に、上記の磁性塗料の成分において（１）混練工程成分を予め高速混合しておき、その混合粉末を連続式２軸混練機で混練し、さらに（２）希釈工程成分を加え連続式２軸混練機で少なくとも２段階以上に分けて希釈を行い、サンドミルで滞留時間を４５分として分散し、これに（３）配合工程成分を加え攪拌・ろ過後、磁性塗料とした。
【００９１】
上記の下塗塗料を、芳香族ポリアミドフィルム（厚さ３．９μｍ、ＭＤ＝１１ＧＰａ、ＭＤ／ＴＤ＝０．７、商品名：ミクトロン、東レ社製）からなる非磁性支持体（ベースフィルム）上に、乾燥、カレンダ後の厚さが０．９μｍとなるように塗布し、この下塗層上に、さらに上記の磁性塗料を磁場配向処理、乾燥、カレンダ処理後の磁性層の厚さが０．０９μｍとなるようにエクストルージョン型コータにてウエット・オン・ウエットで塗布し、磁場配向処理後、ドライヤおよび遠赤外線を用いて乾燥し、磁気シートを得た。
【００９２】
《バックコート層用塗料成分》
・カーボンブラック（平均粒子径：２５ｎｍ）                      ８０部
・カーボンブラック（平均粒子径：３５０ｎｍ）                    １０部
・非磁性板状酸化鉄粉末（平均粒子径：５０ｎｍ）                  １０部
・ニトロセルロース                                              ４５部
・ポリウレタン樹脂（−ＳＯ3 Ｎａ基含有）                        ３０部
・シクロヘキサノン                                            ２６０部
・トルエン                                                    ２６０部
・メチルエチルケトン                                          ５２５部
【００９３】
上記バックコート層用塗料成分をサンドミルで滞留時間４５分として分散した後、ポリイソシアネート１５部を加えてバックコート層用塗料を調整しろ過後、上記で作製した磁気シートの磁性層の反対面に、乾燥、カレンダ後の厚みが０．５μｍとなるように塗布し、乾燥した。
【００９４】
このようにして得られた磁気シートを金属ロールからなる７段カレンダで、温度１００℃、線圧１９６ｋＮ／ｍの条件で鏡面化処理し、磁気シートをコアに巻いた状態で７０℃にて７２時間エージングし、バック層付き磁気シートを得た。
【００９５】
磁気シートをスリットマシンにより１／２インチ幅に裁断した。スリットマシン（磁気テープ原反を所定幅の磁気テープに裁断する装置）は、構成している各種要素を下記のように改良したものを用いた。巻き出し原反からスリット刃物群に至るウェブ経路中にテンションカットローラを設け、このテンションカットローラをサクションタイプとし、吸引部は多孔質金属を埋め込んだメッシュサクションとした。刃物駆動部に動力を伝達する機構を持たないモータ直結のダイレクトドライブとした。
【００９６】
上記のようにして得られた磁気テープを、カートリッジに組み込み、コンピュータ用テープを作製した。
【００９７】
実施例２：
磁性粉末を、バリウム磁性粉末（Ｂａ−Ｆｅ）（σｓ：５１Ａ・ｍ２／ｋｇ（５１ｅｍｕ／ｇ）、Ｈｃ：１６１.５ｋＡ／ｍ（２０２９Ｏｅ）、板状比：２.７）に変更した以外は、実施例１と同様にして、実施例２のコンピュータ用テープを作製した。
【００９８】
実施例３：
磁性粉末を、鉄系磁性粉末（Ｃｏ−Ｆｅ）（σｓ：９２Ａ・ｍ２／ｋｇ（９２ｅｍｕ／ｇ）、Ｈｃ：１１１.４ｋＡ／ｍ（１４００Ｏｅ）、軸比：２.８）に変更した以外は、実施例１と同様にして、実施例３のコンピュータ用テープを作製した。
【００９９】
比較例１：
磁性塗料に含ませるカーボンブラックを、平均粒子径：１００ｎｍ、吸油量６８ｍｌ／１００ｇのものに変更した以外は、実施例１と同様にして、比較例１のコンピュータ用テープを作製した。
【０１００】
比較例２：
磁性塗料に含ませるカーボンブラックを、平均粒子径：４０ｎｍ、吸油量１１４ｍｌ／１００ｇのものに変更した以外は、実施例１と同様にして、比較例２のコンピュータ用テープを作製した。
【０１０１】
比較例３：
磁性層の厚さを１１０ｎｍに変更した以外は、実施例１と同様にして、比較例３のコンピュータ用テープを作製した。
【０１０２】
比較例４：
磁性粉末を、バリウム磁性粉末（Ｂａ−Ｆｅ）（σｓ：５２Ａ・ｍ２／ｋｇ（５２ｅｍｕ／ｇ）、Ｈｃ：１６０.８ｋＡ／ｍ（２０２０Ｏｅ）、板状比：３.２）に変更した以外は、実施例１と同様にして、比較例４のコンピュータ用テープを作製した。
【０１０３】
比較例５：
磁性粉末を、鉄系磁性粉末（Ｃｏ−Ｆｅ）（σｓ：８８Ａ・ｍ２／ｋｇ（８８ｅｍｕ／ｇ）、Ｈｃ：１１４.６ｋＡ／ｍ（１４４０Ｏｅ）、軸比：３.５）に変更した以外は、実施例１と同様にして、実施例３のコンピュータ用テープを作製した。
【０１０４】
比較例６：
磁性粉末の平均粒子径を２０ｎｍ、磁性塗料に含ませるカーボンブラックを、平均粒子径：１００ｎｍ、吸油量６８ｍｌ／１００ｇのものに変更した以外は、実施例１と同様にして、比較例６のコンピュータ用テープを作製した。
【０１０５】
評価の方法は、以下のように行った。
〈Ｃ／Ｎ測定〉
テープの電磁変換特性測定には、ドラムテスターを用いた。ドラムテスターには電磁誘導型ヘッド（トラック幅２５μm、ギャップ０．２μｍ）とＭＲヘッド（トラック幅８μm）を装着し、誘導型ヘッドで記録、ＭＲヘッドで再生を行った。両ヘッドは回転ドラムに対して異なる場所に設置されており、両ヘッドを上下方向に操作することで、トラッキングを合わせることができる。磁気テープはカートリッジに巻き込んだ状態から適切な量を引き出して廃棄し、更に６０ｃｍを切り出し、更に４ｍｍ幅に加工して回転ドラムの外周に巻き付けた。
出力及びノイズは、ファンクションジェネレータにより矩形波を記録電流電流発生器に入力制御し、波長０．２μmの信号を書き込み、ＭＲヘッドの出力をプリアンプで増幅後、スペクトラムアナライザーに読み込んだ。０．２μmのキャリア値を媒体出力Ｃとした。
【０１０６】
また０．２μmの矩形波を書き込んだときに、記録波長０．２μm以上に相当するスペクトルの成分から、出力及びシステムノイズを差し引いた値の積分値をノイズ値Ｎとして用いた。更に両者の比をとってＣ／Ｎとし、比較例６のテープの値との相対値を求めた。
【０１０７】
〈エラーレート〉
カンタム社製ＤＬＴ７０００ドライブを使用して、室温環境下で全長かつ全トラックを３００時間連続で走行させ、ドライブが出力するエラー情報をＲＳ−２３２Ｃインターフェース経由で読みとり、記録容量1ＭＢ当たりのエラー数として評価した。
【０１０８】
〈磁性層厚さ〉
試料の磁気記録媒体を樹脂埋めし、それを集束イオンビーム加工装置で厚さ方向の断面をテープの長手方向に切り出し、その断面を走査型電子顕微鏡(ＳＥＭ)で１０万倍にて１０視野の写真撮影を行い、磁性層表面、磁性層−下塗層界面を縁取りする。つぎに、写真１視野当り、界面に非磁性粉末のかかっていない任意の５個所を選び、それぞれ縁取りした線間の距離を下塗層の厚さとして計測する。写真１０視野について同様の計測を行い、それらを平均して磁性層厚さとした。
【０１０９】
〈カーボンブラックの粒子径〉
撮影倍率を２０万倍としたことを除き、上記した磁性層厚さを求める場合と同様にして、必要枚数の磁性層断面の写真撮影を行い、写真視野中の磁性層を長手方向に０.５μｍ長さ毎に区切り、各区切りの磁性層中のカーボンブラックの内、粒子径が最大の一次粒子の外形を縁取りする。カーボンブラックは通常、一次粒子が孤立粒子として存在する場合と、一次粒子が鎖状につながったストラクチャを形成している場合とがあるが、いずれの場合にも、粒子径が最大の一次粒子の外形を縁取りし、その外形の最大さしわたしを粒子径として測定する。５０個のカーボンブラックのについて同様の測定を行い、それらの数平均値をカーボンブラックの平均粒子径とした。
【０１１０】
〈磁性粉末の粒子径および軸比〉
撮影倍率を２０万倍としたことを除き、上記した磁性層厚さを求める場合と同様にして、必要枚数の磁性層断面の写真撮影を行い、磁性層中に含まれる磁性粉末の粒子径および軸比を計測する。磁性粉末については粒子径および軸比分布が極めて小さいので、代表的な磁性粉末粒子の粒子径および軸比を測定すればよいが、粒子径および軸比分布がある場合には、５０個の磁性粉末粒子について、各粒子の粒子径および軸比を計測し、それら５０個の数平均値を磁性粉末の平均粒子径及び平均軸比とした。
【０１１１】
表１に各コンピュータ用テープの評価結果を示した。表から明らかなように、本発明に係る実施例１〜３の各コンピュータ用テープは、請求項１を満たさない比較例１〜６の各コンピュータ用テープに比較してＣ／Ｎが良好で、耐久性も大きい。
【０１１２】
【表１】
2006120261.tif 000003
【０１１３】
次に、図１乃至図４を用いて、本発明の各種数値の臨界的意義等を明らかにする。まず図１にＤｃ／Ｄｍの値と、Ｃ／Ｎとの関係を示す。実施例１を基本組成とし、カーボンブラックの平均粒子径を２５〜１００ｎｍ、磁性層厚さを３５〜１００ｎｍの範囲で変化させて実験を行った。得られたコンピュータテープのＣ／Ｎの値（ｄＢ）を各ポイントに添えて示した。図から明らかなように、Ｄｃ／Ｄｍが１のライン（実線で示す）よりも図中で上の領域になるとＣ／Ｎが低下することが分る。また、磁性層の厚さが１００ｎｍ以上になるとＣ／Ｎが低下することが分る。
【０１１４】
図２にＤｃ／Ｄｍの値と、耐久走行試験後のエラーレート（ＥＲ）との関係を示す。実施例１を基本組成とし、カーボンブラックの平均粒子径を２５〜１００ｎｍ、磁性層厚さを３５〜１００ｎｍの範囲で変化させて実験を行った。得られたコンピュータテープのエラーレートの値（個／ＭＢ）を各ポイントに添えて示した。図から明らかなように、Ｄｃ／Ｄｍが０.５のライン（実線で示す）よりも図中での下の領域になると耐久走行試験後のエラーレートが増加することが分る。
【０１１５】
図３に、図１および図２の結果をまとめて示した。Ｄｃ／Ｄｍ＝１、Ｄｃ／Ｄｍ＝０.５、Ｄｍ＝１００ｎｍの各ラインで囲まれたＤｃ、Ｄｍの範囲が、Ｃ／Ｎ、耐久性の良好な範囲を示していることが分る。
【０１１６】
図４に磁性粉末の粒子径とＣ／Ｎとの関係を示す。実施例１を基本組成とし、磁性粉末の粒子径を１５〜２０ｎｍの範囲で変化させて実験を行った。磁性粉末の粒子径が２０ｎｍ未満のものは、磁性粉末の粒子径が２０ｎｍのものに比べて、Ｃ／Ｎが大きい。また、粒子径が小さくなるにつれて、Ｃ／Ｎが大きくなることが分る。
【図面の簡単な説明】
【０１１７】
【図１】Ｄｃ／Ｄｍの値と、Ｃ／Ｎとの関係を示す図である。
【図２】Ｄｃ／Ｄｍの値と、耐久走行試験後のエラーレート（ＥＲ）との関係を示す図である。
【図３】Ｄｃ／Ｄｍの値と、Ｃ／Ｎ、ＥＲとの関係を示すまとめ図である。
【図４】磁性粉末の粒子径と、Ｃ／Ｎとの関係を示す図である。
【図１】
2006120261.tif 000004
【図２】
2006120261.tif 000005
【図３】
2006120261.tif 000006
【図４】
2006120261.tif 000007